(57)【要約】  （Ｉ）１５〜１０００ｇ／１０分の２３０℃および２．１６ｋｇでのメルトフローインデックスを有する天然または合成有機ポリマーおよび（ＩＩ）成分（Ａ１）および（Ａ２）を含む添加剤混合物を含み、（Ａ１）は式（Ｉ）［式中、Ｒ0は直接結合、−Ｓ−、Ｃ3−Ｃ12シクロアルキリデンまたは基−Ｃ（Ｘ1）（Ｘ2）−であり、Ｘ1およびＸ2は互いに独立して水素、Ｃ1−Ｃ18アルキルまたはＣ3−Ｃ12シクロアルキルであり；複数の基Ｒ1は同一で、非置換または一、二または三個のＣ1−Ｃ4アルキルにより置換されたＣ1−Ｃ4アルキルまたはＣ3−Ｃ12シクロアルキルである］の少なくとも一種の有機環式リン酸エステルであり；（Ａ２）は非置換または−ＯＨにより置換された飽和または不飽和脂肪族モノまたはジカルボン酸の少なくとも一種のアルカリまたはアルカリ土類金属塩であり；無機または有機顔料を本質的に含まない、組成物。
2014512450.tif 000002
【特許請求の範囲】
【請求項１】
（Ｉ）１５〜１０００ｇ／１０分の２３０℃および２．１６ｋｇでのメルトフローインデックスを有する天然または合成有機ポリマー、および
（ＩＩ）成分（Ａ１）および（Ａ２）を含む添加剤混合物を含む組成物であって、
（Ａ１）は式（Ｉ）
【化１】
2014512450.tif 000019
［式中、Ｒ0は直接結合、−Ｓ−、Ｃ３−Ｃ１２シクロアルキリデンまたは基−Ｃ（Ｘ1）（Ｘ2）−であり、ここでＸ1およびＸ2は互いに独立して水素、Ｃ1−Ｃ18アルキルまたはＣ3−Ｃ12シクロアルキルであり；かつ複数の基Ｒ1は同一であって、非置換または一、二または三個のＣ1−Ｃ4アルキルにより置換されたＣ1−Ｃ18アルキルまたはＣ3−Ｃ12シクロアルキルである］の少なくとも一種の有機環式リン酸エステルであり；かつ
（Ａ２）は非置換または−ＯＨにより置換された飽和または不飽和の脂肪族モノカルボン酸またはジカルボン酸の少なくとも一種のアルカリ金属塩またはアルカリ土類金属塩であるが、但し該組成物は無機顔料または有機顔料を本質的に含まない、組成物。
【請求項２】
Ｒ0が直接結合、−Ｓ−、−ＣＨ2−または−ＣＨ（Ｃ1−Ｃ18アルキル）−であり；かつ
基Ｒ1がＣ1−Ｃ12アルキル、シクロヘキシルまたはメチルシクロヘキシルである、請求項１に記載の組成物。
【請求項３】
成分（Ａ１）が、式（Ｉ−１）または（Ｉ−２）
【化２】
2014512450.tif 000020
の化合物である、請求項１に記載の組成物。
【請求項４】
成分（Ａ２）のアルカリ金属カチオンまたはアルカリ土類金属カチオンがＬｉ+、Ｎａ+、Ｋ+、Ｍｇ2+、Ｃａ2+、Ｂａ2+、Ａｌ3+またはＡｌ（ＯＨ）2+である、請求項１から３までのいずれか１項に記載の組成物。
【請求項５】
成分（Ａ２）が、カチオンがＬｉ+、Ｎａ+、Ｋ+、Ｍｇ2+、Ｃａ2+、Ｂａ2+、Ａｌ3+またはＡｌ（ＯＨ）2+であるＣ10−Ｃ20アルカノエートである、請求項１から４までのいずれか１項に記載の組成物。
【請求項６】
成分（Ａ２）がステアリン酸リチウムである、請求項１から５までのいずれか１項に記載の組成物。
【請求項７】
成分（Ａ１）が、式（Ｉ−１）または（Ｉ−２）
【化３】
2014512450.tif 000021
の化合物であり、かつ成分（Ａ２）がステアリン酸リチウムである、請求項１に記載の組成物。
【請求項８】
成分（Ｉ）が、２０〜２００ｇ／１０分の２３０℃および２．１６ｋｇでのメルトフローインデックスを有するポリオレフィンである、請求項１から７までのいずれか１項に記載の組成物。
【請求項９】
成分（Ｉ）が、２０〜９５ｇ／１０分の２３０℃および２．１６ｋｇでのメルトフローインデックスを有するポリプロピレンホモポリマーまたはプロピレンランダムコポリマーである、請求項１から８までのいずれか１項に記載の組成物。
【請求項１０】
１５〜１０００ｇ／１０分の２３０℃および２．１６ｋｇでのメルトフローインデックスを有し無機顔料または有機顔料を本質的に含まない天然または合成有機ポリマーのヘイズ値を低下させる方法であって、
請求項１に記載の添加剤混合物を該ポリマーに混入することを含んでなる方法。
【請求項１１】
１５〜１０００ｇ／１０分の２３０℃および２．１６ｋｇでのメルトフローインデックスを有し無機顔料または有機顔料を本質的に含まない天然または合成有機ポリマーに造核剤添加する方法であって、
請求項１に記載の添加剤混合物を該ポリマーに混入することを含んでなる方法。
【請求項１２】
請求項１に記載の組成物から製造された成形品、好ましくは薄肉射出成形品。
【請求項１３】
（Ｉ）１５〜１０００ｇ／１０分の２３０℃および２．１６ｋｇでのメルトフローインデックスを有する天然または合成有機ポリマーと、
（ＩＩ）成分（Ｉ）の質量に対して０．５％〜５％の、請求項１に定義された成分（Ａ１）および（Ａ２）と
を含むマスターバッチであって、
成分（Ａ１）：（Ａ２）のモル比が１：５〜５：１であるが、但し該マスターバッチは無機顔料または有機顔料を本質的に含まない、マスターバッチ。
【請求項１４】
成分（Ａ１）が、式（Ｉ−１）または（Ｉ−２）
【化４】
2014512450.tif 000022
の化合物であり、かつ成分（Ａ２）がステアリン酸リチウムである、請求項１３に記載のマスターバッチ。
【請求項１５】
１５〜１０００ｇ／１０分の２３０℃および２．１６ｋｇでのメルトフローインデックスを有し無機顔料または有機顔料を本質的に含まない添加剤が加えられた天然または合成有機ポリマーを製造する方法であって、
請求項１３に記載のマスターバッチ１％〜５０％を該ポリマーに混入することを含んでなる方法。
【発明の詳細な説明】
【技術分野】
【０００１】
本発明は、添加剤混合物を含む高流動性天然または合成有機ポリマー、対応するマスターバッチ、高流動性天然または合成有機ポリマーに造核剤添加する方法、およびそのようなポリマーのヘイズ値を低下させる方法に関する。
【０００２】
以下において、高いメルトフローインデックス（ＭＦＩ）を有するポリマーを高流動性ポリマーと呼ぶ。
【０００３】
より詳しくは、本発明は、
（Ｉ）１５〜１０００ｇ／１０分の２３０℃および２．１６ｋｇでのメルトフローインデックスを有する天然または合成有機ポリマー、および
（ＩＩ）成分（Ａ１）および（Ａ２）を含む添加剤混合物
を含み、
（Ａ１）は式（Ｉ）
【化１】
2014512450.tif 000003
［式中、Ｒ0は直接結合、−Ｓ−、Ｃ3−Ｃ12シクロアルキリデンまたは基−Ｃ（Ｘ1）（Ｘ2）−であり、ここでＸ1およびＸ2は互いに独立して水素、Ｃ1−Ｃ18アルキルまたはＣ3−Ｃ12シクロアルキルであり；かつ複数の基Ｒ1は同一であって、非置換または一、二または三個のＣ1−Ｃ4アルキルにより置換されたＣ1−Ｃ18アルキルまたはＣ3−Ｃ12シクロアルキルである］の少なくとも一種の有機環式リン酸エステルであり；かつ
（Ａ２）は非置換または−ＯＨにより置換された飽和または不飽和の脂肪族モノカルボン酸またはジカルボン酸の少なくとも一種のアルカリ金属塩またはアルカリ土類金属塩である、組成物に関し、
但し該組成物は無機顔料または有機顔料を本質的に含まない。
【０００４】
本発明のさらに好ましい態様によれば、該組成物は、さらに、二価金属アルコラート、特に、金属がＺｎ、ＣａまたはＭｇである二価金属アルコラートを含まない。
【０００５】
成分（Ａ１）および（Ａ２）の化合物は既知であり、市販されていない場合は、既知の方法により製造することができる。
【０００６】
式（Ｉ）の化合物は、例えば、ＵＳ−Ａ−６，１８４，２７５に記載のように製造することができる。
【０００７】
成分（Ａ１）：（Ａ２）のモル比は、好ましくは１：５〜５：１、特に１：２〜２：１、例えば、約１：１である。
【０００８】
Ｃ3−Ｃ12シクロアルキリデンの好ましい例は、
【化２】
2014512450.tif 000004
の基である。
【０００９】
１８個までの炭素原子を有するアルキルの例は、メチル、エチル、ｎ−プロピル、１−メチルエチル、ｎ−ブチル、２−メチルプロピル、１−メチルプロピル、ｔｅｒｔ−ブチル、ペンチル、１−メチルブチル、２−メチルブチル、３−メチルブチル、１，１−ジメチルプロピル、１−エチルプロピル、ｔｅｒｔ−ブチルメチル、ヘキシル、１−メチルペンチル、ヘプチル、イソヘプチル、１−エチルヘキシル、２−エチルペンチル、１−プロピルブチル、オクチル、ノニル、イソノニル、ネオノニル、２，４，４−トリメチルペンチル、ウンデシル、トリデシル、ペンタデシル、ヘプタデシルおよびオクタデシルである。分岐Ｃ3−Ｃ8アルキル、例えばＣ３−Ｃ５アルキル、特にｔｅｒｔ−ブチルが、Ｒ１基の好ましい意味である。
【００１０】
Ｃ3−Ｃ12シクロアルキル、好ましくはＣ3−Ｃ5シクロアルキルの例は、シクロヘキシルである。
【００１１】
一、二または三個のＣ1−Ｃ4アルキルにより置換されているＣ3−Ｃ12シクロアルキルの例は、α−メチルシクロヘキシルである。
【００１２】
成分（Ａ１）は、好ましくは、式（Ｉ−１）または（Ｉ−２）
【化３】
2014512450.tif 000005
［式中、Ｒ0は好ましくは直接結合、−Ｓ−、−ＣＨ2−または−ＣＨ（Ｃ1−Ｃ18アルキル）−であり；かつ
Ｒ1基は好ましくはＣ1−Ｃ12アルキル、シクロヘキシルまたはメチルシクロヘキシルである。］
の化合物である。
【００１３】
非置換または−ＯＨにより置換された飽和または不飽和の脂肪族モノカルボン酸またはジカルボン酸の例は、カプリン酸、ネオデカン酸、ウンデカン酸、ラウリン酸、トリデカン酸、ミリスチン酸、ペンタデカン酸、パルミチン酸、マルガリン酸、ステアリン酸、ノナデカン酸、アラキン酸、ベヘン酸、リグノセリン酸、セロチン酸、モンタン酸、メリシン酸、トウハク酸、リンデル酸、ツズ酸、パルミトレイン酸、ペトロセリン酸、オレイン酸、エライジン酸およびバクセン酸である。
【００１４】
ラウリン酸、ミリスチン酸、ステアリン酸、モンタン酸およびオレイン酸が好ましい。
【００１５】
成分（Ａ２）のアルカリ金属カチオンまたはアルカリ土類金属カチオンの好ましい例は、Ｌｉ+、Ｎａ+、Ｋ+、Ｍｇ2+、Ｃａ2+、Ｂａ2+、Ａｌ3+およびＡｌ（ＯＨ）2+である。
【００１６】
本発明のさらに好ましい態様によれば、成分（Ａ２）は、カチオンがＬｉ+、Ｎａ+、Ｋ+、Ｍｇ2+、Ｃａ2+、Ｂａ2+、Ａｌ3+またはＡｌ（ＯＨ）2+であるＣ10−Ｃ20アルカノエートである。
【００１７】
特に好ましい態様によれば、（Ａ２）は、ラウリン酸、ミリスチン酸、ステアリン酸、モンタン酸またはオレイン酸のＬｉ塩、特にステアリン酸リチウムである。
【００１８】
本発明のさらに特に好ましい態様によれば、成分（Ａ１）は、式（Ｉ−１）または（Ｉ−２）
【化４】
2014512450.tif 000006
の化合物であり、かつ成分（Ａ２）はステアリン酸リチウムである。
【００１９】
成分（Ｉ）は、好ましくは、２０〜２００ｇ／１０分、特に２０〜１００ｇ／１０分、例えば、４０〜９５ｇ／１０分、２０〜９５ｇ／１０分または２５〜９２ｇ／１０分の２３０℃および２．１６ｋｇでのメルトフローインデックスを有する。メルトフローインデックスは、ＡＳＴＭ  Ｄ１２３８により測定することができる。
【００２０】
さらに好ましい態様によれば、成分（Ｉ）は、高流動性合成有機ポリマー、特に高流動性ポリオレフィン、例えば、高流動性ポリプロピレンホモポリマー、高流動性ランダムコポリマー、高流動性交互共重合体またはセグメント化コポリマー、高流動性ブロックコポリマー、または、ポリプロピレンと他の合成有機ポリマーとの高流動性ブレンドである。
【００２１】
高流動性ポリプロピレンホモポリマーおよびポリプロピレンの高流動性ランダムコポリマーが最も好ましい。
【００２２】
成分（Ｉ）の高流動性天然または合成有機ポリマーは、レオロジー制御等級品（ＣＲグレード）としても知られており、市販されているかまたは既知の方法により製造することができる。
【００２３】
より詳しくは、高ＭＦＩポリプロピレンとしても知られている、高流動性ポリプロピレンは、例えば、以下に記載の２つの基本的方法により製造することができる。
【００２４】
１．重合制御：この方法は、最終産物の分子量を制御するために重合条件を変えることを含む。この方法は、Ｍw／Ｍnの高い値、すなわち、広い分子量分布をもたらし得る。この方法により達成され得るＭＦＩ値は、２３０℃および２．１６ｋｇで、例えば１５〜１０００ｇ／１０分となり得る；その上限値を有するポリプロピレンを、不織布製造用の非常に柔らかい繊維を得るための高速繊維製造に用いることができる。
【００２５】
２．後処理：この方法は、反応器からポリプロピレンを取り出し、主鎖を切断しかつ分子量を低下させるための種々の処理に付することを含む。これは、分解処理であり、かつ例えば、
ａ）熱機械的処理、
ｂ）ガンマ線照射、
ｃ）酸化、
ｄ）フリーラジカル開始剤、例えば、有機過酸化物またはヒンダードアミン、好ましくはヒンダードアシルオキシアミンの添加
により達成することができる。
【００２６】
ＣＲグレードの低下した溶融粘度故に、これらの材料は主に以下の領域に適用される：薄肉包装。
ストレートサイド形で薄肉の箱。
長い流路を必要とする産物。
【００２７】
ＣＲグレードは、従来のグレードに対して複数の加工の利点を示す。これらのうち最も有意義なものを以下に記載する：
低下した粘度は、型の充填に必要な射出圧がより低いことを意味する。
同じ粘度を達成するために必要な溶融温度がより低い、すなわち、約３０℃低い材料温度。
サイクル時間が、通常、１０〜１５％短縮し得る。
より低い温度は、離型時の反りが少なくなることを意味する。
所定温度における低下された粘度およびより優れた流動性のために、顔料／着色料の混合が改善され得る。
射出成形圧が低下するので、機械をより低い締め付け力で用いることができる。
【００２８】
成分（ＩＩ）の添加剤混合物は、好ましくは、成分（Ｉ）の質量に対して、０．０００１〜５％、例えば、０．００１〜５％、０．００１〜２％、０．００５〜１％、０．０１〜１％または０．０１〜０．５％の量で存在する。
【００２９】
本発明のさらなる好ましい態様は、さらなる成分（ＩＩＩ−１）として、一種以上の常用の造核剤を、（Ｉ）成分の質量に対して、例えば０．００１〜５％、好ましくは０．０１〜５％含む組成物に関する。
【００３０】
常用の造核剤の例を以下に示す。
【００３１】
１）芳香族ビスアセタール、例えば、
・１，３：２，４−ビス（ベンジリデン）ソルビトール、Ｉｒｇａｃｌｅａｒ  Ｄ（登録商標）、Ｍｉｌｌａｄ  ３９０５（登録商標）およびＧｅｌ  Ａｌｌ  Ｄ（登録商標）として市販されている。
・１，３：２，４−ビス（４−メチルベンジリデン）ソルビトール、Ｉｒｇａｃｌｅａｒ  ＤＭ（登録商標）、Ｍｉｌｌａｄ  ３９４０（登録商標）、ＮＣ−６（Ｍｉｔｓｕｉ（登録商標））およびＧｅｌ  Ａｌｌ  ＭＤ（登録商標）として市販されている。
・１，３：２，４−ビス（３，４−ジメチルベンジリデン）ソルビトール、Ｍｉｌｌａｄ  ３９８８（登録商標）として市販されている。
・１，３：２，４−ビス（４−エチルベンジリデン）ソルビトール、ＮＣ−４（Ｍｉｔｓｕｉ（登録商標））として市販されている。
・１，２，３−トリデオキシ−４，６：５，７−ビス−Ｏ−［（４−プロピルフェニル）メチレン］−ノニトール、Ｍｉｌｌａｄ  ＮＸ  ８０００（登録商標）として市販されている。
【００３２】
２）カルボン酸の塩系の造核剤、例えば、安息香酸ナトリウム。
【００３３】
３）カルボキシアルミニウムヒドロキシド系の造核剤、例えば、ヒドロキシ−ビス［４−（ｔｅｒｔ−ブチル）安息香酸］アルミニウム、Ｓａｎｄｏｓｔａｂ  ４０３０（登録商標）として市販されている。
【００３４】
４）ロジンあるいはアビエチン酸の塩系の造核剤、例えば、
Ｐｉｎｅｃｒｙｓｔａｌ  ＫＭ−１３００（登録商標）；
Ｐｉｎｅｃｒｙｓｔａｌ  ＫＭ−１６００（登録商標）。
【００３５】
５）シス−エンド−ビシクロ（２．２．１）ヘプタン２，３−ジカルボン酸の二ナトリウム塩（＝ケミカルアブストラクツ登録番号３５１８７０−３３−２）、Ｈｙｐｅｒｆｏｒｍ  ＨＰＮ−６８（登録商標）として市販されている、およびヘキサヒドロフタル酸のカルシウム塩、Ｈｙｐｅｒｆｏｒｍ  ＨＰＮ−２０  Ｅ（登録商標）として市販されている。
【００３６】
６）Ｚｎグリセロレート（ＣＡＳ登録番号８７１８９−２５−１；例えば、Ｐｒｉｆｅｒ  ３８８１（登録商標）またはＰｒｉｆｅｒ  ３８８８（登録商標）として市販されている）。
【００３７】
本発明の組成物は優れた加工性（例えば、加工中のサイクル時間短縮、より高い処理量、低エネルギー消費等）および結晶化性、優れた剛性、高い透過率、高い透明性、低いヘイズおよび／または向上した熱安定性を有する。達成されるさらなる利点は、少ない反り、より均一な収縮およびより優れたドローダウン特性を含む。
【００３８】
本発明のもう一つの態様は、１５〜１０００ｇ／１０分の２３０℃および２．１６ｋｇでのメルトフローインデックスを有し無機顔料または有機顔料を本質的に含まない天然または合成有機ポリマーのヘイズ値を低下させる方法であり、該方法は、先に定義した添加剤混合物を該ポリマーに混入することを含んでなる。
【００３９】
ヘイズは、ＡＳＴＭ  Ｄ  １００３に従って測定することができる。ヘイズは、試料（プレート）を通過する際に入射光から平均２．５°以上それる透過光の百分率と定義される。透明性は、２．５°より小さな角度範囲で評価される。該試料は、ダスト、脂、擦り傷および欠陥が無い実質的に平行平面な表面を有するものとし、明らかな内部ボイドおよび粒子を含まないものとする。
【００４０】
本発明のさらにもう一つの態様は、無機顔料または有機顔料を本質的に含まない高流動性天然または合成有機ポリマーの結晶化温度を上昇させる方法に関し、該方法は、先に定義した添加剤混合物を該合成有機ポリマーに混入することを含んでなる。該結晶化温度を、例えば、３℃超、特に５℃超、上昇させることができる。該結晶化温度の４〜３０℃、例えば、４〜２５℃または４〜２０℃の上昇が特に好ましい。すなわち、本発明は、１５〜１０００ｇ／１０分の２３０℃および２．１６ｋｇでのメルトフローインデックスを有し無機顔料または有機顔料を本質的に含まない天然または合成有機ポリマーに造核剤添加する(nucleating)方法にも関し、該方法は、先に定義した添加剤混合物を該ポリマーに混入することを含んでなる。
【００４１】
本発明の組成物は、当業者に良く知られた配合の標準的手順により、例えば、所定の成分を常用のミキサーにおいて混合し、一軸または二軸スクリュー押し出し機等を用いて該混合物を溶融および混練することにより製造することができる。
【００４２】
本発明の成分（ＩＩ）（添加剤混合物）は、当該分野で知られている任意の技術を用いて、これらの化合物を、例えば、１〜５０質量％、特に１〜１０質量％の濃度で純品としてまたは良く知られ確立された技術に従う他の共添加剤および任意の適切なキャリア材料と共に含む、例えば、粉末、顆粒、濃縮物、スプレーコーティングまたはマスターバッチの状態で、高流動性天然または合成有機ポリマーに添加することができる。
【００４３】
さらなる材料、例えば、相溶性ポリマー、改質剤または添加剤を、任意に、本発明の有利な効果に悪影響を与えない濃度範囲で、本発明の組成物に添加することができる。安定化すべき材料に対して０．００１〜１０％、特に０．００１〜１％の濃度範囲が好ましい。これらの添加剤には、安定化剤、酸化防止剤、抗菌剤、紫外線吸収剤、熱安定剤、光安定剤、中和剤、帯電防止剤、ブロッキング防止剤、重金属不活化剤、難燃剤、過酸化物、ハイドロタルサイト、発泡剤、エラストマー、さらなる造核剤など、およびそれらの混合物が含まれる。
【００４４】
これら常用の添加剤の、より詳しい例を以下に列挙する。
【００４５】
１．酸化防止剤
１．１．アルキル化モノフェノール、例えば、２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、側鎖において直鎖状または分岐しているノニルフェノール、例えば、２，６−ジ−ノニル−４−メチルフェノール、２，４−ジメチル−６−（１′−メチルウンデク−１′−イル）フェノール、２，４−ジメチル−６−（１′−メチルヘプタデク−１′−イル）フェノール、２，４−ジメチル−６−（１′−メチルトリデク−１′−イル）フェノールおよびそれらの混合物。
【００４６】
１．２．アルキルチオメチルフェノール、例えば、２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００４７】
１．３．ヒドロキノンおよびアルキル化ヒドロキノン、例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、ステアリン酸３，５−ジ−ｔｅｒｔ−ブチル−４−ヒドロキシフェニル、アジピン酸ビス（３，５−ジ−ｔｅｒｔ−ブチル−４−ヒドロキシフェニル）。
【００４８】
１．４．トコフェロール、例えば、α−トコフェロール、β−トコフェロール、γ−トコフェロール、δ−トコフェロールおよびそれらの混合物（ビタミンＥ）。
【００４９】
１．５．ヒドロキシル化チオジフェニルエーテル、例えば、２，２′−チオビス（６−ｔｅｒｔ−ブチル−４−メチルフェノール）、２，２′−チオビス（４−オクチルフェノール）、４，４′−チオビス（６−ｔｅｒｔ−ブチル−３−メチルフェノール）、４，４′−チオビス（６−ｔｅｒｔ−ブチル−２−メチルフェノール）、４，４′−チオビス（３，６−ジ−ｓｅｃ−アミルフェノール）、４，４′−ビス（２，６−ジメチル−４−ヒドロキシフェニル）ジスルフィド。
【００５０】
１．６．アルキリデンビスフェノール、例えば、２，２′−メチレンビス（６−ｔｅｒｔ−ブチル−４−メチルフェノール）、２，２′−メチレンビス（６−ｔｅｒｔ−ブチル−４−エチルフェノール）、２，２′−メチレンビス［４−メチル−６−（α−メチルシクロヘキシル）フェノール］、２，２′−メチレンビス（４−メチル−６−シクロヘキシルフェノール）、２，２′−メチレンビス（６−ノニル−４−メチルフェノール）、２，２′−メチレンビス（４，６−ジ−ｔｅｒｔ−ブチルフェノール）、２，２′−エチリデンビス（４，６−ジ−ｔｅｒｔ−ブチルフェノール）、２，２′−エチリデンビス（６−ｔｅｒｔ−ブチル−４−イソブチルフェノール）、２，２′−メチレンビス［６−（α−メチルベンジル）−４−ノニルフェノール］、２，２′−メチレンビス［６−（α，α−ジメチルベンジル）−４−ノニルフェノール］、４，４′−メチレンビス（２，６−ジ−ｔｅｒｔ−ブチルフェノール）、４，４′−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３′−ｔｅｒｔ−ブチル−４′−ヒドロキシフェニル）ブチラート］、ビス（３−ｔｅｒｔ−ブチル−４−ヒドロキシ−５−メチル−フェニル）ジシクロペンタジエン、ビス［２−（３′−ｔｅｒｔ−ブチル−２′−ヒドロキシ−５′−メチルベンジル）−６−ｔｅｒｔ−ブチル−４−メチルフェニル］テレフタレート、１，１−ビス（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【００５１】
１．７．Ｏ−，Ｎ−およびＳ−ベンジル化合物、例えば、３，５，３′，５′−テトラ−ｔｅｒｔ−ブチル−４，４′−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジルメルカプトアセテート。
【００５２】
１．８．ヒドロキシベンジル化マロネート、例えば、ジオクタデシル−２，２−ビス（３，５−ジ−ｔｅｒｔ−ブチル−２−ヒドロキシベンジル）マロネート、ジ−オクタデシル−２−（３−ｔｅｒｔ−ブチル−４−ヒドロキシ−５−メチルベンジル）マロネート、ジドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【００５３】
１．９．芳香族ヒドロキシベンジル化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００５４】
１．１０．トリアジン化合物、例えば、２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００５５】
１．１１．ベンジルホスホネート、例えば、ジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
【００５６】
１．１２．アシルアミノフェノール、例えば、４−ヒドロキシラウリン酸アニリド、４−ヒドロキシステアリン酸アニリド、オクチル−Ｎ−（３，５−ジ−ｔｅｒｔ−ブチル−４−ヒドロキシフェニル）カルバメート。
【００５７】
１．１３．  β−（３，５−ジ−ｔｅｒｔ−ブチル−４−ヒドロキシフェニル）プロピオン酸と、一価または多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００５８】
１．１４．  β−（５−ｔｅｒｔ−ブチル−４−ヒドロキシ−３−メチルフェニル）プロピオン酸と、一価または多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【００５９】
１．１５．  β−（３，５−ジシクロヘキシル−４−ヒドロキシフェニル）プロピオン酸と、一価または多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６０】
１．１６．  ３，５−ジ−ｔｅｒｔ−ブチル−４−ヒドロキシフェニル酢酸と、一価または多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６１】
１．１７．  β−（３，５−ジ−ｔｅｒｔ−ブチル−４−ヒドロキシフェニル）プロピオン酸のアミド、例えば、Ｎ，Ｎ′−ビス（３，５−ジ−ｔｅｒｔ−ブチル−４−ヒドロキシフェニルプロピオニル）ヘキサメチレンジアミド、Ｎ，Ｎ′−ビス（３，５−ジ−ｔｅｒｔ−ブチル−４−ヒドロキシフェニルプロピオニル）トリメチレンジアミド、Ｎ，Ｎ′−ビス（３，５−ジ−ｔｅｒｔ−ブチル−４−ヒドロキシフェニルプロピオニル）ヒドラジド、Ｎ，Ｎ′−ビス［２−（３−［３，５−ジ−ｔｅｒｔ−ブチル−４−ヒドロキシフェニル］プロピオニルオキシ）エチル］オキサミド（Ｎａｕｇａｒｄ（登録商標）ＸＬ−１、Ｕｎｉｒｏｙａｌより供給）。
【００６２】
１．１８．アスコルビン酸（ビタミンＣ）
【００６３】
１．１９．アミン系酸化防止剤、例えば、Ｎ，Ｎ′−ジ−イソプロピル−ｐ−フェニレンジアミン、Ｎ，Ｎ′−ジ−ｓｅｃ−ブチル−ｐ−フェニレンジアミン、Ｎ，Ｎ′−ビス（１，４−ジメチルペンチル）−ｐ−フェニレンジアミン、Ν，Ν′−ビス（１−エチル−３−メチルペンチル）−ｐ−フェニレンジアミン、Ｎ，Ｎ′−ビス（１−メチルヘプチル）−ｐ−フェニレンジアミン、Ｎ，Ｎ′−ジシクロヘキシル−ｐ−フェニレンジアミン、Ｎ，Ｎ′−ジフェニル−ｐ−フェニレンジアミン、Ｎ，Ｎ′−ビス（２−ナフチル）−ｐ−フェニレンジアミン、Ｎ−イソプロピル−Ｎ′−フェニル−ｐ−フェニレンジアミン、Ｎ−（１，３−ジメチルブチル）−Ｎ′−フェニル−ｐ−フェニレンジアミン、Ｎ−（１−メチルヘプチル）−Ｎ′−フェニル−ｐ−フェニレンジアミン、Ｎ−シクロヘキシル−Ｎ′−フェニル−ｐ−フェニレンジアミン、４−（ｐ−トルエンスルファモイル）ジフェニルアミン、Ｎ，Ｎ′−ジメチル−Ｎ，Ｎ′−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えば、ｐ，ｐ′−ジ−ｔｅｒｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４′−ジアミノジフェニルメタン、４，４′−ジアミノジフェニルメタン、Ｎ，Ｎ，Ｎ′，Ｎ′−テトラメチル−４，４′−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１′，３′−ジメチルブチル）フェニル］アミン、ｔｅｒｔ−オクチル化Ｎ−フェニル−１−ナフチルアミン、モノアルキル化およびジアルキル化ｔｅｒｔ−ブチル／ｔｅｒｔ−オクチルジフェニルアミンの混合物、モノアルキル化およびジアルキル化ノニルジフェニルアミンの混合物、モノアルキル化およびジアルキル化ドデシルジフェニルアミンの混合物、モノアルキル化およびジアルキル化イソプロピル／イソヘキシルジフェニルアミンの混合物、モノアルキル化およびジアルキル化ｔｅｒｔ−ブチルジフェニルアミンの混合物、２，３−ジヒドロ−３，３−ジメチル−４Ｈ−１，４−ベンゾチアジン、フェノチアジン、モノアルキル化およびジアルキル化ｔｅｒｔ−ブチル／ｔｅｒｔ−オクチルフェノチアジンの混合物、モノアルキル化およびジアルキル化ｔｅｒｔ−オクチル−フェノチアジンの混合物、Ｎ−アリルフェノチアジン、Ｎ，Ｎ，Ｎ′，Ｎ′−テトラフェニル−１，４−ジアミノブト−２−エン。
【００６４】
２．ＵＶ吸収剤および光安定剤
２．１．  ２−（２′−ヒドロキシフェニル）ベンゾトリアゾール、例えば、２−（２′−ヒドロキシ−５′−メチルフェニル）−ベンゾトリアゾール、２−（３′，５′−ジ−ｔｅｒｔ−ブチル−２′−ヒドロキシフェニル）ベンゾトリアゾール、２−（５′−ｔｅｒｔ−ブチル−２′−ヒドロキシフェニル）ベンゾトリアゾール、２−（２′−ヒドロキシ−５′−（１，１，３，３−テトラメチルブチル）フェニル）ベンゾトリアゾール、２−（３′，５′−ジ−ｔｅｒｔ−ブチル−２′−ヒドロキシフェニル）−５−クロロ−ベンゾトリアゾール、２−（３′−ｔｅｒｔ−ブチル−２′−ヒドロキシ−５′−メチルフェニル）−５−クロロ−ベンゾトリアゾール、２−（３′−ｓｅｃ−ブチル−５′−ｔｅｒｔ−ブチル−２′−ヒドロキシフェニル）ベンゾトリアゾール、２−（２′−ヒドロキシ−４′−オクチルオキシフェニル）ベンゾトリアゾール、２−（３′，５′−ジ−ｔｅｒｔ−アミル−２′−ヒドロキシフェニル）ベンゾトリアゾール、２−（３′，５′−ビス（α，α−ジメチルベンジル）−２′−ヒドロキシフェニル）ベンゾトリアゾール、２−（３′−ｔｅｒｔ−ブチル−２′−ヒドロキシ−５′−（２−オクチルオキシカルボニルエチル）フェニル）−５−クロロ−ベンゾトリアゾール、２−（３′−ｔｅｒｔ−ブチル−５′−［２−（２−エチルヘキシルオキシ）−カルボニルエチル］−２′−ヒドロキシフェニル）−５−クロロ−ベンゾトリアゾール、２−（３′−ｔｅｒｔ−ブチル−２′−ヒドロキシ−５′−（２−メトキシカルボニルエチル）フェニル）−５−クロロ−ベンゾトリアゾール、２−（３′−ｔｅｒｔ−ブチル−２′−ヒドロキシ−５′−（２−メトキシカルボニルエチル）フェニル）ベンゾトリアゾール、２−（３′−ｔｅｒｔ−ブチル−２′−ヒドロキシ−５′−（２−オクチルオキシカルボニルエチル）フェニル）ベンゾトリアゾール、２−（３′−ｔｅｒｔ−ブチル−５′−［２−（２−エチルヘキシルオキシ）カルボニルエチル］−２′−ヒドロキシフェニル）ベンゾトリアゾール、２−（３′−ドデシル−２′−ヒドロキシ−５′−メチルフェニル）ベンゾトリアゾール、２−（３′−ｔｅｒｔ−ブチル−２′−ヒドロキシ−５′−（２−イソオクチルオキシカルボニルエチル）フェニルベンゾトリアゾール、２，２′−メチレン−ビス［４−（１，１，３，３−テトラメチルブチル）−６−ベンゾトリアゾール−２−イルフェノール］；２−［３′−ｔｅｒｔ−ブチル−５′−（２−メトキシカルボニルエチル）−２′−ヒドロキシフェニル］−２Ｈ−ベンゾトリアゾールとポリエチレングリコール３００とのエステル交換産物；
【化５】
2014512450.tif 000007
式中、Ｒ＝３′−ｔｅｒｔ−ブチル−４′−ヒドロキシ−５′−２Ｈ−ベンゾトリアゾル−２−イルフェニル、
２−［２′−ヒドロキシ−３′−（α，α−ジメチルベンジル）−５′−（１，１，３，３−テトラメチルブチル）−フェニル］ベンゾトリアゾール；２−［２′−ヒドロキシ−３′−（１，１，３，３−テトラメチルブチル）−５′−（α，α−ジメチルベンジル）−フェニル］ベンゾトリアゾール。
【００６５】
２．２．  ２−ヒドロキシベンゾフェノン、例えば、４−ヒドロキシ誘導体、４−メトキシ誘導体、４−オクチルオキシ誘導体、４−デシルオキシ誘導体、４−ドデシルオキシ誘導体、４−ベンジルオキシ誘導体、４，２′，４′−トリヒドロキシ誘導体および２′−ヒドロキシ−４，４′−ジメトキシ誘導体。
【００６６】
２．３．置換および非置換の安息香酸のエステル、例えば、４−ｔｅｒｔ−ブチル−フェニルサリチレート、フェニルサリチレート、オクチルフェニルサリチレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエート。
【００６７】
２．４．アクリレート、例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシ−シンナメート、メチルα−カルボメトキシ−ｐ−メトキシシンナメート、Ｎ−（β−カルボメトキシ−β−シアノビニル）−２−メチルインドリン、ネオペンチルテトラ（α−シアノ−β，β−ジフェニルアクリレート。
【００６８】
２．５．ニッケル化合物、例えば、ｎ−ブチルアミン、トリエタノールアミンまたはＮ−シクロヘキシルジエタノールアミンのようなさらなる配位子を有するまたは有さない、２，２′−チオビス［４−（１，１，３，３−テトラメチルブチル）フェノール］のニッケル錯体、例えば、該１：１または１：２錯体、ニッケルジブチルジチオカルバメート、４−ヒドロキシ−３，５−ジ−ｔｅｒｔ−ブチルベンジルホスホン酸のモノアルキルエステル、例えば、メチルエステルまたはエチルエステルのニッケル塩、ケトキシム、例えば、２−ヒドロキシ−４−メチルフェニルウンデシルケトキシムのニッケル錯体、さらなる配位子を有するまたは有さない１−フェニル−４−ラウロイル−５−ヒドロキシピラゾールのニッケル錯体。
【００６９】
２．６．ステリックヒンダードアミン、例えば、カルボン酸ビス（１−ウンデシルオキシ−２，２，６，６−テトラメチル−４−ピペリジル）エステル、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合物、Ｎ，Ｎ′−ビス（２，２，６，６−テトラメチル−４−ピペリジル）ヘキサメチレンジアミンと４−ｔｅｒｔ−オクチルアミノ−２，６−ジクロロ−１，３，５−トリアジンとの直鎖状または環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１′−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ′−ビス（２，２，６，６−テトラメチル−４−ピペリジル）ヘキサメチレンジアミンと４−モルホリノ−２，６−ジクロロ−１，３，５−トリアジンとの直鎖状または環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−および４−ステアリルオキシ−２，２，６，６−テトラメチルピペリジンの混合物、Ｎ，Ｎ′−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノプロピルアミノ）エタンと２，４，６−トリクロロ−１，３，５−トリアジン並びに４−ブチルアミノ−２，２，６，６−テトラメチルピペリジンとの縮合物（ＣＡＳ登録番号［１３６５０４−９６−６］）；１，６−ヘキサンジアミンと２，４，６−トリクロロ−１，３，５−トリアジン並びにＮ，Ｎ−ジブチルアミンおよび４−ブチルアミノ−２，２，６，６−テトラメチルピペリジンとの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソスピロ［４，５］デカン、７，７，９，９−テトラメチル−２−シクロウンデシル−１−オキサ−３，８−ジアザ−４−オキソスピロ［４，５］デカンとエピクロロヒドリンとの反応生成物、１，１−ビス（１，２，２，６，６−ペンタメチル−４−ピペリジルオキシカルボニル）−２−（４−メトキシフェニル）エテン、Ν，Ν′−ビス−ホルミル−Ｎ，Ｎ′−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジンまたは１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Ｓａｎｄｕｖｏｒ（Ｃｌａｒｉａｎｔ製；ＣＡＳ登録番号１０６９１７−３１−１］、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ′−ビス（３−アミノプロピル）エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン。
【００７０】
２．７．オキサミド、例えば、４，４′−ジオクチルオキシオキサニリド、２，２′−ジエトキシオキサニリド、２，２′−ジオクチルオキシ−５，５′−ジ−ｔｅｒｔ−ブトキサニリド、２，２′−ジドデシルオキシ−５，５′−ジ−ｔｅｒｔ−ブトキサニリド、２−エトキシ−２′−エチルオキサニリド、Ｎ，Ｎ′−ビス（３−ジメチルアミノプロピル）オキサミド、２−エトキシ−５−ｔｅｒｔ−ブチル−２′−エトキサニリドおよびそれと、２−エトキシ−２′−エチル−５，４′−ジ−ｔｅｒｔ−ブトキサニリドとの混合物、ｏ−およびｐ−メトキシ−二置換オキサニリドの混合物、およびｏ−およびｐ−エトキシ−二置換オキサニリドの混合物。
【００７１】
２．８．  ２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【００７２】
３．金属不活性化剤、例えば、Ν，Ν′−ジフェニルオキサミド、Ｎ−サリチラル−Ｎ′−サリチロイルヒドラジン、Ｎ，Ｎ′−ビス（サリチロイル）ヒドラジン、Ｎ，Ｎ′−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ν，Ν′−ジアセチルアジポイルジヒドラジド、Ｎ，Ｎ′−ビス（サリチロイル）オキサリルジヒドラジド、Ｎ，Ｎ′−ビス（サリチロイル）チオプロピオニルジヒドラジド。
【００７３】
４．ホスファイトおよびホスホナイト、例えば、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−ｔｅｒｔ−ブチルフェニル）ホスファイト、ジイソデシルペンタエリスリトールジホスファイト、ビス（２，４−ジ−ｔｅｒｔ−ブチルフェニル）ペンタエリスリトールジホスファイト、ビス（２，４−ジ−クミルフェニル）ペンタエリスリトールジホスファイト、ビス（２，６−ジ−ｔｅｒｔ−ブチル−４−メチルフェニル）ペンタエリスリトールジホスファイト、ジイソデシルオキシペンタエリスリトールジホスファイト、ビス（２，４−ジ−ｔｅｒｔ−ブチル−６−メチルフェニル）ペンタエリスリトールジホスファイト、ビス（２，４，６−トリス（ｔｅｒｔ−ブチルフェニル）ペンタエリスリトールジホスファイト、トリステアリルソルビトールトリホスファイト、テトラキス（２，４−ジ−ｔｅｒｔ−ブチルフェニル）４，４′−ビフェニレンジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、６−フルオロ−２，４，８，１０−テトラ−ｔｅｒｔ−ブチル−１２−メチル−ジベンズ［ｄ，ｇ］−１，３，２−ジオキサホスホシン、２，２′，２′′−ニトリロ［トリエチルトリス（３，３′，５，５′−テトラ−ｔｅｒｔ−ブチル−１，１′−ビフェニル−２，２′−ジイル）ホスファイト］、２−エチルヘキシル（３，３′，５，５′−テトラ−ｔｅｒｔ−ブチル−１，１′−ビフェニル−２，２′−ジイル）ホスファイト、５−ブチル−５−エチル−２−（２，４，６−トリ−ｔｅｒｔ−ブチルフェノキシ）−１，３，２−ジオキサホスフィラン。
【００７４】
以下のホスファイトが特に好ましい：
トリス（２，４−ジ−ｔｅｒｔ−ブチルフェニル）ホスファイト（Ｉｒｇａｆｏｓ（登録商標）１６８、Ｃｉｂａ  Ｓｐｅｃｉａｌｔｙ  Ｃｈｅｍｉｃａｌｓ  Ｉｎｃ．）、トリス（ノニルフェニル）ホスファイト、
【化６】
2014512450.tif 000008
【００７５】
５．ヒドロキシルアミン、例えば、Ν，Ν−ジベンジルヒドロキシルアミン、Ｎ，Ｎ−ジエチルヒドロキシルアミン、Ｎ，Ｎ−ジオクチルヒドロキシルアミン、Ν，Ν−ジラウリルヒドロキシルアミン、Ｎ，Ｎ−ジテトラデシルヒドロキシルアミン、Ν，Ν−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンから誘導されたΝ，Ν−ジアルキルヒドロキシルアミン。
【００７６】
６．ニトロン、例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化獣脂アミンから誘導されたΝ，Ν−ジアルキルヒドロキシルアミンから誘導されたニトロン。
【００７７】
７．チオ共力剤(Thiosynergists)、例えば、ジラウリルチオジプロピオネート、ジミリスチルチオジプロピオネート、ジステアリルチオジプロピオネートまたはジステアリルジスルフィド。
【００７８】
８．過酸化物スカベンジャー、例えば、β−チオジプロピオン酸のエステル、例えば、ラウリル、ステアリル、ミリスチルまたはトリデシルエステル、メルカプトベンズイミダゾール、または２−メルカプトベンズイミダゾールの亜鉛塩、ジブチルジチオカルバミン酸亜鉛、ジオクタデシルジスルフィド、ペンタエリスリトールテトラキス（β−ドデシルメルカプト）プロピオネート。
【００７９】
９．ポリアミド安定剤、例えば、ヨウ化物および／またはリン化合物と組み合わされた銅塩、および二価マンガンの塩。
【００８０】
１０．塩基性共安定剤、例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えば、ステアリン酸カルシウム、ステアリン酸亜鉛、ベヘン酸マグネシウム、ステアリン酸マグネシウム、リシノール酸ナトリウムおよびパルミチン酸カリウム、アンチモンピロカテコレートまたは亜鉛ピロカテコレート。
【００８１】
１１．造核剤、例えば、タルクのような無機物質、二酸化チタンや酸化マグネシウムのような金属酸化物、好ましくはアルカリ土類金属の、リン酸塩、炭酸塩または硫酸塩；モノカルボン酸またはポリカルボン酸およびそれらの塩のような有機化合物、例えば、４−ｔｅｒｔ−ブチル安息香酸、アジピン酸、ジフェニル酢酸、コハク酸ナトリウムまたは安息香酸ナトリウム；イオン性コポリマー（イオノマー）のようなポリマー化合物。１，３：２，４−ビス（３′，４′−ジメチルベンジリデン）ソルビトール、１，３：２，４−ジ（パラメチルジベンジリデン）ソルビトールおよび１，３：２，４−ジ（ベンジリデン）ソルビトールが特に好ましい。成分Ｃ−１）について先に列挙したものが特に興味深い。
【００８２】
１２．充填剤および補強剤、例えば、炭酸カルシウム、ケイ酸塩、表面処理シリカ（例えば、ＵＳ−Ａ−２００７／６０，６９７およびＵＳ−Ａ−２００９／１１１，９１８に記載のもの）、ガラス繊維、ガラスビーズ、アスベスト、タルク、カオリン、雲母、硫酸バリウム、金属酸化物および水酸化物、カーボンブラック、グラファイト、木粉、および他の天然物質の粉末または繊維、合成繊維。
【００８３】
１３．他の添加剤：例えば、可塑剤、触媒、蛍光増白剤、難燃剤、帯電防止剤および発泡剤。
【００８４】
１４．ベンゾフラノンおよびインドリノン、例えば、Ｕ．Ｓ．４，３２５，８６３；Ｕ．Ｓ．４，３３８，２４４；Ｕ．Ｓ．５，１７５，３１２；Ｕ．Ｓ．５，２１６，０５２；Ｕ．Ｓ．５，２５２，６４３；ＤＥ−Ａ−４３１６６１１；ＤＥ−Ａ−４３１６６２２；ＤＥ−Ａ−４３１６８７６；ＥＰ−Ａ−０５８９８３９、ＥＰ−Ａ−０５９１１０２；ＥＰ−Ａ−１２９１３８４に開示されているもの、または３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン、３，３′−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチルベンゾフラン−２−オン。
【００８５】
本発明の好ましい態様は、さらなる成分として、
（ＩＩＩ−２）一種以上のステリックヒンダードアミン化合物
を含む組成物に関する。
【００８６】
これらのステリックヒンダードアミン化合物の好ましい例は、項目２．６．において先に列挙したものである。成分（ＩＩ）および（ＩＩＩ−２）を組み合わせて用いると、結晶性ポリマーのヘイズをさらに低減する効果を得ることができる。成分（ＩＩＩ−２）は、成分（ＩＩ）の質量に対して、好ましくは５〜７０％、より好ましくは１０〜３０％、最も好ましくは１５〜２５％の量で用いられる。
【００８７】
本発明の組成物の加工の例は、射出ブロー成形、押し出し、ブロー成形、回転成形、型内装飾（バックインジェクション）、スラッシュ成形、射出成形、共射出成形、成形、圧縮成形、加圧成形、フィルム押し出し（キャストフィルム；インフレーションフィルム）、紡糸（ウーブン、ノンウーブン）、延伸（一軸、二軸）、アニーリング、深絞り成形、カレンダリング、機械的変形、焼結、共押し出し、被覆、積層、架橋（照射線、過酸化物、シラン）、蒸着、溶接、接着、加硫、熱成形、パイプ押し出し、異形押し出し、シート押し出し；シートキャスティング、スピンコート、ストラッピング、発泡、再利用／再加工、押し出し被覆、ビスブレーキング（過酸化物、熱による）、繊維溶融ブロー成形、スパンボンド、表面処理（コロナ放電、火炎、プラズマ）、滅菌（ガンマ線、電子線による）、ゲル被覆、テープ押し出し、ＳＭＣ法またはプラスチゾルである。
【００８８】
本発明の組成物は、種々の形状の物品の製造のために有利に用いることができる。その例を以下に挙げる：
Ｉ−１）浮遊装置、海洋用途物品、はしけ、ブイ、デッキ用プラスチック木材、桟橋、ボート、カヤック、オール、および海岸補強剤。
【００８９】
Ｉ−２）自動車用途物品、特に、バンパー、ダッシュボード、バッテリー、リアおよびフロントライニング、ボンネット下のモールド部品、ハットシェルフ、トランクライニング、インテリアーライニング、エアバッグカバー、装備品（ライト）用の電子用成形品、ダッシュボード用パネル、ヘッドランプガラス、インストルメントパネル、エクステリアーライニング、椅子張り材料、自動車用ライト、ヘッドライト、パーキングライト、リアライト、ストップライト、インテリアーおよびエクステリアートリム；ドアパネル；ガソリンタンク；フロント側のガラス；リアウィンドウ；シート裏張り、エクステリアーパネル、電線絶縁、密閉のための形材押し出し品、被覆材、ピラーカバー、シャーシ部品、排気システム、燃料フィルター／給油口、燃料ポンプ、燃料タンク、本体側面モールド、コンバーチブルトップ、エクステリアーミラー、エクステリアートリム、締め具／固定具、フロント端モジュール、ガラス、ヒンジ、ロックシステム、ラゲッジ／ルーフラック、プレス加工／スタンプ加工した部品、密封材、側面衝撃保護材、消音材／遮音材およびサンルーフ。
【００９０】
Ｉ−３）道路交通器具、特に、道標、路面標識用支柱、カーアクセサリー、三角表示板、医療用ケース、ヘルメット、タイヤ。
【００９１】
Ｉ−４）装飾品を含む、飛行機、鉄道、自動車（乗用車、モーターバイク）用の器具。
【００９２】
Ｉ−５）宇宙用途、特に、ロケットおよび人工衛星用の器具、例えば、再突入遮蔽体。
【００９３】
Ｉ−６）建築およびデザイン用の器具、鉱業用途、静音システム、安全地帯およびシェルター。
【００９４】
ＩＩ−１）一般的な装置、ケースおよびカバーおよび電気／電子器具（パーソナルコンピューター、電話、携帯電話、プリンター、テレビセット、オーディオおよびビデオ器具）、植木鉢、衛星テレビアンテナおよびパネル器具。
【００９５】
ＩＩ−２）鋼鉄または布地のような他の材料用の外被。
【００９６】
ＩＩ−３）電子産業用の器具、特に、プラグ、特にコンピューターのプラグ用の絶縁体、電気および電子部品用のケース、プリント基板、および、チップ、小切手カードまたはクレジットカードのような電子データ記憶のための材料。
【００９７】
ＩＩ−４）電気製品、特に、洗濯機、乾燥機、オーブン（電子レンジ）、食器洗浄機、ミキサーおよびアイロン。
【００９８】
ＩＩ−５）ライト用のカバー（例えば、街灯、ランプの笠）。
【００９９】
ＩＩ−６）ワイヤーおよびケーブルの用途（半導体、絶縁体およびケーブル外被）。
【０１００】
ＩＩ−７）コンデンサー、冷蔵庫、加熱器具、空調装置、電子部品の封入材料、半導体、コーヒーメーカーおよび電気掃除機用のシート。
【０１０１】
ＩＩＩ−１）歯車（ギア）、滑り嵌め継手、スペーサー、スクリュー、ボルト、ハンドルおよびノブのような工業用物品。
【０１０２】
ＩＩＩ−２）回転翼羽根、換気扇および風車の羽根、太陽光発電装置、スイミングプール、スイミングプールカバー、プール内張り、池内張り、クロゼット、ワードローブ、隔壁、スラットウォール、折れ戸、屋根、シャッター（例えば、ローラーシャッター）、継手、パイプ間の接続体、スリーブおよびコンベアベルト。
【０１０３】
ＩＩＩ−３）サニタリー用具、特に、シャワー室、便座、蓋および流し。
【０１０４】
ＩＩＩ−４）衛生用品、特に、おむつ（幼児、成人失禁）、女性用衛生用品、シャワーカーテン、ブラシ、マット、おけ、移動式トイレ、歯ブラシおよび便器。
【０１０５】
ＩＩＩ−５）水、廃水および化学物質用のパイプ（架橋または未架橋）、ワイヤーおよびケーブル保護用のパイプ、ガス、油および汚水用のパイプ、雨樋、堅桶、および排水系。
【０１０６】
ＩＩＩ−６）任意の形状（窓ガラス）の形材および壁板。
【０１０７】
ＩＩＩ−７）ガラス代替物、特に、押し出しプレート、建物用板ガラス（一枚、二枚または複数壁）、飛行機、学校、押し出しシート、建築用板ガラス、列車、輸送手段、サニタリー用具および温室用の窓用フィルム。
【０１０８】
ＩＩＩ−８）プレート（壁、まな板）、押し出し被覆材（印画紙、テトラパックおよびパイプの被覆）、サイロ、木材代替物、プラスチック木材、木質複合材、壁、表面材、家具、装飾シート、床被覆（インテリアーおよびエクステリアー用途）、床張り、すのこおよびタイル。
【０１０９】
ＩＩＩ−９）吸気マニホールドおよび排気マニホールド。
【０１１０】
ＩＩＩ−１０）セメント、コンクリートおよび複合材用途、および覆い、壁板およびクラッディング、手すり、階段の手すり、調理台上面、屋根ふき材、屋根ふきシート、タイルおよび防水布。
【０１１１】
ＩＶ−１）プレート（壁およびまな板）、トレー、人工芝、アストロターフ、スタジアムの環状部（競技場）用の人工被覆、スタジアムの環状部（競技場）用の人工床、およびテープ。
【０１１２】
ＩＶ−２）織布、連続繊維およびステープル繊維（カーペット／衛生物品／ジオテキスタイル／単繊維；フィルター；拭き取り布／カーテン（日除け）／医療用品）、ばら繊維（ガウン／保護用衣服のような用途）、ネット、ロープ、ケーブル、ひも、より糸、糸、安全シートベルト、衣類、下着、グローブ；ブーツ；ゴムブーツ、インティメートアパレル、衣服、水着、運動着、傘（パラソル、日傘）、パラシュート、パラグライダー、帆、「バルーンシルク」、キャンピング物品、テント、空気ベッド、日光浴用ベッド、フレキシブルコンテナおよび袋。
【０１１３】
ＩＶ−３）屋根、トンネル、ごみ捨て場、池およびごみ捨て場用の膜、隔離、被覆および密封材、壁屋根ふき用膜、ジオメンブレン、スイミングプール、カーテン（日除け）／日光遮断材、オーニング、天蓋、壁紙、食品梱包および包装材（柔軟および頑強）、医療用梱包材（柔軟および頑強）、エアバッグ／安全ベルト、アームおよびヘッドレスト、カーペット、センターコンソール、ダッシュボード、コックピット、ドア、オーバーヘッドコンソールモジュール、ドアトリム、ヘッドライナー、インテリアー照明、インテリアーミラー、小物棚、リアラゲッジカバー、シート、ステアリングコラム、ハンドル、布地およびトランクトリム。
【０１１４】
Ｖ）フィルム（梱包、ごみ、ラミネート、農業および園芸、温室、根覆い、トンネル、サイレージ）、ベール包装、スイミングプール、ごみ袋、壁紙、伸縮フィルム、ラフィア、脱塩フィルム、電池およびコネクター。
【０１１５】
ＶＩ−１）食品梱包および包装材（柔軟および頑強）、ＢＯＰＰ、ＢＯＰＥＴ、瓶。
【０１１６】
ＶＩ−２）貯蔵システム、例えば、箱（枠箱）、ラゲッジ、チェスト、家庭用箱、パレット、棚、トラック、スクリューボックス、パックおよび缶。
【０１１７】
ＶＩ−３）カートリッジ、注射器、医療用品、任意の輸送用の容器、くずかごおよびくず箱、ごみ袋、ごみ箱、ごみ容器、ごみ箱用ポリ袋、車輪付きごみ箱、一般的容器、水／使用済水／化学物質／ガス／油／ガソリン／ジーゼル用のタンク；タンク内張り、箱、枠箱、電池ケース、飼い葉おけ、ピストンのような医療器具、眼科用途、診断用具、および薬剤ブリスター梱包。
【０１１８】
ＶＩＩ−１）押し出し被覆（写真用紙、テトラパック、パイプ被覆）、任意の種類の家庭用物品（例えば、電気製品、魔法瓶／衣類ハンガー）、プラグ、ワイヤーおよびケーブルのクランプ、ジッパー、クロージャー、ロックおよびスナップクロージャーのような固定システム。
【０１１９】
ＶＩＩ−２）支持用器具、スポーツおよびフィットネス器具のような余暇時間のための物品、体操マット、スキーボード、インラインスケート、スキー、ビッグフット、運動面（例えば、テニスグランド）；ねじ蓋、瓶の蓋および栓、および缶。
【０１２０】
ＶＩＩ−３）一般的家具、発泡物品（クッション、衝撃吸収材）、発泡体、スポンジ、食器用布、マット、ガーデンチェア、スタジアムシート、テーブル、長椅子、玩具、建築キット（ボード／フィギュア／ボール）、おもちゃの家、滑り台および遊戯用乗り物。
【０１２１】
ＶＩＩ−４）光学的および磁気的データ記憶用の材料。
【０１２２】
ＶＩＩ−５）キッチンウェア（摂食、飲酒、調理、貯蔵）。
【０１２３】
ＶＩＩ−６）ＣＤ、カセットおよびビデオテープ用の箱；ＤＶＤ電子物品、任意の種類の事務用品（ボールペン、スタンプおよびインクパッド、マウス、棚、トラック）、任意の体積および内容量の瓶（飲料、洗剤、香水を含む化粧品）および接着テープ。
【０１２４】
ＶＩＩ−７）履物（靴／靴底）、インソール、スパッツ、接着剤、構造用接着剤、食品箱（フルーツ、野菜、肉、魚）、合成紙、瓶用ラベル、長椅子、人工関節（ヒト）、印刷版（フレキソ印刷）、プリント回路基板およびディスプレー技術。
【０１２５】
ＶＩＩ−８）充填ポリマー（タルク、白亜、陶土（カオリン）、珪灰石、顔料、カーボンブラック、ＴｉＯ2、雲母、ナノコンポジット、ドロマイト、ケイ酸塩、ガラス、アスベスト）からなる器具。
【０１２６】
故に、本発明のさらに好ましい態様は、前述した組成物から得ることができる造形物品、特に、フィルム、繊維、形材、パイプ、瓶、タンクまたは容器に関する。
【０１２７】
成形品は、例えば、射出成形、ブロー成形、圧縮成形、回転成形、スラッシュ成形などにより得られる。
【０１２８】
本発明のもう一つの態様は、前述した組成物から得ることができる一軸配向フィルムまたは二軸配向フィルムに関する。
【０１２９】
本発明は、さらに、一つ以上の層が前述した組成物を含む多層系に関する。
【０１３０】
本発明のさらにもう一つの態様は、高流動性天然または合成有機ポリマー、好ましくはポリオレフィン、および、該天然または合成有機ポリマーの質量に対して０．５％〜５％の先に定義した成分（Ａ１）および（Ａ２）を含み、好ましくは低せん断力溶融加工により得られる、マスターバッチに関し、成分（Ａ１）：（Ａ２）のモル比が１：５〜５：１、好ましくは１：２〜２：１、例えば約１：１であることを特徴とし、但し該マスターバッチは無機顔料または有機顔料を本質的に含まない。
【０１３１】
本発明のさらに好ましい態様は、無機顔料または有機顔料を本質的に含まない、添加剤を加えた高流動性天然または合成有機ポリマーを製造する方法に関し、該方法は、該ポリマーに先に定義したマスターバッチを１％〜５０％混入することを含んでなる。
【０１３２】
本発明のさらなる態様は、無機顔料または有機顔料を本質的に含まない天然または合成有機ポリマーの機械的特性、例えば、ノッチ付シャルピー衝撃強度または曲げ弾性率を改良する方法に関し、該方法は、先に定義した添加剤混合物を該ポリマーに混入することを含んでなる。
【０１３３】
以下の実施例により本発明をさらに詳細に説明する。全ての部および百分率は、特記しない以外は質量基準である。
【０１３４】
式（Ｉ）の以下の化合物を、以下に記載の実施例において用いる。
【化７】
2014512450.tif 000009
【０１３５】
以下に記載の実施例において、以下の試験方法を用いる：
光学的キャラクタリゼーション（ヘイズ）：
ヘイズ値は、ＡＳＴＭ  Ｄ−１００３に従って室温において、試料の厚さ１ｍｍで、Ｈａｚｅ−Ｇａｒｄ  Ｐｌｕｓ装置（ＢＹＫ  Ｇａｒｄｎｅｒ（登録商標）、イルミナントＣＩＥ−Ｃ）を用いて測定する。全てのヘイズ値は、該サンプルの射出成形の少なくとも２４時間後に測定する、すなわち、少なくとも１日、周囲条件において該「ＰＰ」が平衡した後に、測定する。本明細書での全てのヘイズデータは、１．０ｍｍ厚のディスクのヘイズ百分率ついての％で示す。
【０１３６】
結果を、以下の表Ａ−１〜Ａ−４に要約する。低いヘイズ値と高い結晶化温度が望ましい。
【０１３７】
示差走査熱量測定（ＤＳＣ）：
乾燥窒素雰囲気下で操作するＭｅｔｔｌｅｒ−Ｔｏｌｅｄｏ（登録商標）装置（Ｍｏｄｅｌ  ＤＳＣ  ８２０）を、以下に記載のように厳格にコンピューター制御された手順に従って、種々の試験サンプルおよび基準物質の結晶化挙動の分析に用いる：
サンプル５〜１０ｍｇを正確に秤量してアルミニウムるつぼに入れ；次に、４個の穴の開いた蓋で密封する。１０℃／分の一定の加熱速度または冷却速度で、温度プログラムを、３０℃から２４０℃へ、２４０℃で３分間維持し、続いて３０℃への冷却を伴い、２回走らせる（最初のランは、熱履歴を消すのみである）。結晶化温度「Ｔｃ（℃）」としてここに報告するデータは、２回目の冷却サイクル中のＤＳＣ発熱のピーク温度を表す。
【０１３８】
シャルピー衝撃強度：
シャルピー衝撃強度を、ＤＩＮ  ＥＮ  ＩＳＯ  １７９に従って測定した。
【０１３９】
曲げ弾性率：
曲げ弾性率は、ＥＮ  ＩＳＯ  １７８に従って測定した。
【０１４０】
実施例１：
配合および射出成形：
Ｂｏｒｅａｌｉｓにより供給された粉末状プロピレンランダムコポリマー「ＰＰ  ｒａｃｏ」（市販型ＲＤ−２０４  ＣＦ（登録商標）、２３０℃、２．１６ｋｇでのメルトフローインデックス＝８ｇ／１０分）を、２，５−ジメチル−２，５−ジ（ｔｅｒｔ−ブチルペルオキシ）ヘキサンの０．０５％または０．１％と混合し、共回転二軸スクリュー押し出し機Ｂｅｒｓｔｏｒｆｆ（スクリュー径２５ｍｍ、Ｌ／Ｄ＝４６）において２５０℃でビスブレーキングする。得られる産物は「ＰＰ  ｒａｃｏ−ＭＦＩ  ４２」（２３０℃、２．１６ｋｇでのメルトフローレート＝４２ｇ／１０分）および「ＰＰ  ｒａｃｏ−ＭＦＩ  ９２」（２３０℃、２．１６ｋｇでのメルトフローレート＝９２ｇ／１０分）である。
【０１４１】
さらなる高流動性ポリマーを前述の方法と同様にして製造することができる。
【０１４２】
ビスブレーキングした「ＰＰ  ｒａｃｏ−ＭＦＩ  ４２」または「ＰＰ  ｒａｃｏ−ＭＦＩ  ９２」を本明細書の表に提示された濃度でそれぞれの添加剤と予備混合する。「％」は、示されたポリマーに対する「質量％」を意味する。次に、一定の窒素パージング状態下、該混合物を、ＤＳＭ  Ｘｐｌｏｒｅ（登録商標）の１５ｃｍ3Ｍｉｃｒｏ−Ｃｏｍｐｏｕｎｄｅｒのような実験室用共回転二軸スクリュー押し出し機を用いて、それぞれの表に示す温度で、スクリュー速度１００ｒｐｍで３分間、入念に溶融配合する。
【０１４３】
形状を与えるために、該均質溶融物を、続いて、１０ｃｍ3Ｍｉｃｒｏ−Ｉｎｊｅｃｔｏｒ（ＤＳＭ  Ｘｐｌｏｒｅ（登録商標））に移し、そこで、該溶融物を、研磨した型内に、型温度５０℃で約４バールの圧力下に射出する。得られる試料は直径４０ｍｍ、厚さ１．０ｍｍである。
【０１４４】
これらの円形ディスクを、造核剤添加ポリマーの特性を、典型的には、１ｍｍでのＡＳＴＭ−１００３によるヘイズのような光学的特性の定量によるキャラクタリゼーションに用いる。
【０１４５】
得た結果を表Ａ−１〜Ａ−５に示す。
表Ａ−１：示された化合物で造核剤添加し１９０℃で加工した射出成形「ＰＰ  ｒａｃｏ−ＭＦＩ  ４２」のヘイズ値
【表１】
2014512450.tif 000010
【０１４６】
化合物（Ｉ−１）およびステアリン酸リチウムはモル比１：１で適用する。
【０１４７】
表Ａ−２：示された化合物で造核剤添加し１９０℃で加工した射出成形「ＰＰ  ｒａｃｏ−ＭＦＩ  ９２」のヘイズ値
【表２】
2014512450.tif 000011
【０１４８】
化合物（Ｉ−１）およびステアリン酸リチウムはモル比１：１で適用する。
【０１４９】
表Ａ−３：示された化合物で造核剤添加し２１０℃で加工した射出成形ポリプロピレンホモポリマー（ＬｙｏｎｄｅｌｌＢａｓｅｌｌにより供給されるＭｏｐｌｅｎ  ＨＰ５５２Ｒ（登録商標）；２３０℃、２．１６ｋｇでのメルトフローインデックス＝２５ｇ／１０分）のヘイズ値
【表３】
2014512450.tif 000012
【０１５０】
表Ａ−４：示された化合物で造核剤添加し２４０℃で加工した射出成形ポリプロピレンホモポリマー（ＬｙｏｎｄｅｌｌＢａｓｅｌｌにより供給されるＭｏｐｌｅｎ  ＨＰ５５２Ｒ（登録商標）；２３０℃、２．１６ｋｇでのメルトフローインデックス＝２５ｇ／１０分）のヘイズ値
【表４】
2014512450.tif 000013
【０１５１】
表Ａ−５：示された化合物で造核剤添加し１９０℃で加工した射出成形「ＰＰ  ｒａｃｏ−ＭＦＩ  ４２」のＴｃ（結晶化温度）
【表５】
2014512450.tif 000014
【０１５２】
実施例２：
配合および射出成形：
まず、小さな高速ミキサーにおいて化合物（Ｉ−１）およびステアリン酸リチウムの予備混合物を作る。次に、その添加剤予備混合物と、Ｂｏｒｅａｌｉｓにより供給された少量の粉末状プロピレンランダムコポリマー「ＰＰ  ｒａｃｏ」（市販型ＲＤ−２０４  ＣＦ（登録商標）；２３０℃、２．１６ｋｇでのメルトフローインデックス＝８ｇ／１０分）との混合物を、低速混合により得る。続いて、２，５−ジメチル−２，５−ジ（ｔｅｒｔ−ブチルペルオキシ）ヘキサンと少量の「ＰＰ  ｒａｃｏ」粉末との第二の予備混合物を、低速混合により作る。最後に、前記両方の予備混合物と「ＰＰ  ｒａｃｏ」粉末の残りとの混合物を、より大きなスケールの高速ミキサーにおいて得る。最終混合物中の２，５−ジメチル−２，５−ジ（ｔｅｒｔ−ブチルペルオキシ）ヘキサンの濃度は０．０５％である。
【０１５３】
該混合物を、Ｂｅｒｓｔｏｒｆｆ二軸スクリュー押し出し機（２５ｍｍ、Ｌ／Ｄ＝４６）にて２３０℃で押し出す。押し出したポリマーは、約４２ｇ／１０分の２３０℃、２．１６ｋｇでのメルトフローインデックスを有し、以下、「ＰＰ  ｒａｃｏ−ＭＦＩ  ４２」と称する。それに加え、１８０℃、２００℃および２３０℃でＡｒｂｕｒｇ  ３２０  Ｓ上で射出成形することにより厚さ１ｍｍおよび２ｍｍのプレートを得る。さらに、２００℃および２３０℃でＡｒｂｕｒｇ  ３２０  Ｓ上で射出成形することによりＩＳＯタイプＢ短冊形試験片（８０ｍｍｘ１０ｍｍｘ４ｍｍ）も得る。
【０１５４】
射出成形したプレートのヘイズを測定する。射出成形したＩＳＯ短冊形試験片のシャルピー衝撃強度および曲げ弾性率を測定する。
【０１５５】
得られた結果を表Ｂ−１〜Ｂ−４に示す。
【０１５６】
表Ｂ−１：示された化合物で造核剤添加した射出成形「ＰＰ  ｒａｃｏ−ＭＦＩ  ４２」のヘイズ値。プレートの厚さは１ｍｍ。
【表６】
2014512450.tif 000015
【０１５７】
表Ｂ−２：示された化合物で造核剤添加した射出成形「ＰＰ  ｒａｃｏ−ＭＦＩ  ４２」のヘイズ値。プレートの厚さは２ｍｍ。
【表７】
2014512450.tif 000016
【０１５８】
表Ｂ−３：示された化合物で造核剤添加した射出成形「ＰＰ  ｒａｃｏ−ＭＦＩ  ４２」の曲げ弾性率
【表８】
2014512450.tif 000017
【０１５９】
表Ｂ−４：示された化合物で造核剤添加した射出成形「ＰＰ  ｒａｃｏ−ＭＦＩ  ４２」のシャルピー衝撃強度
【表９】
2014512450.tif 000018
【０１６０】
結果は、本発明の添加剤混合物を、ビスブレーキングしたポリプロピレン中に用いることができ、かつ製造された組成物が向上した光学的および機械的特性を有することを示している。
【国際調査報告】
2014512450.tif 000023
2014512450.tif 000024
2014512450.tif 000025